(57)【要約】【課題】本発明は歯科用インプラントまたは義装具に関するものである。【解決手段】該インプラントは金属製コア１および少なくとも部分的にコア１を覆うセラミック製外側スリーブ２を含み、該コアと該スリーブは接着によって互いに連結する。セラミック製外側層はコア１とは異なり、スライド嵌め込みによって該コアに組み付け、接着によって固定するスリーブ２から成り、インプラントが受ける衝撃を吸収できるほどの量の接着剤を挿入するための空間３を該コアと該スリーブの間に確保するが、結果的にコア１とセラミック製スリーブ２の間に隙間が生じないようにする。
2005523735.tif 000002
【特許請求の範囲】
【請求項１】
金属製または合成材料製のコア（１）および少なくとも部分的にコア（１）を覆うセラミック製の外側スリーブ（２）を有し、該コアと外側スリーブは接着によって互いに連結されていて、前記外側スリーブ（２）は、スライド嵌め込みによって前記コアに取付け、接着によって固定されており、
前記接着は、インプラントが受ける衝撃を吸収しうる量の接着剤を挿入して行っており、該接着剤が緩衝材の役割を果たせるようにするための空間（３）を前記コアと外側スリーブの間に形成しており、結果的に前記コア（１）と前記スリーブ（２）の間に隙間が生じないようにしたことを特徴とする歯科用のインプラントおよびその類似物。
【請求項２】
コア（１）と外側スリーブ（２）の対応する側面の間に約８０ミクロンから１５０ミクロンの隙間（Ｊ）をあけて、該隙間に接着剤挿入用の空間（３）を確保することを特徴とする請求項１に記載のインプラント。
【請求項３】
接着剤がコア（１）に接着しやすくなるように、該コアに線条を付けることを特徴とする請求項１または２に記載のインプラント。
【請求項４】
接着剤がＵ．Ｖ．Ａ曝露下で重合する、溶剤を有さない単一成分樹脂であることを特徴とする請求項１から３のいずれかに記載のインプラント。
【請求項５】
接着剤が２５℃での密度が約１．１２ｇ／ｃｍ３で、４０ｍＷ／ｃｍ２の曝露下での凝結時間が約１０秒のチキソトロープ接着剤であり、重合後に約７５Ｄのショア硬度を示し、約−５５℃から＋１３５℃までの温度に耐えられるものであることを特徴とする請求項４に記載のインプラント。
【請求項６】
コア（１）の材料が金属であることを特徴とする請求項１から５のいずれかに記載のインプラント。
【請求項７】
コア（１）の材料が合成材料であることを特徴とする請求項１から５のいずれかに記載のインプラント。
【請求項８】
外側スリーブ（２）の材料がジルコンであることを特徴とする請求項１から７のいずれかに記載のインプラント。
【発明の詳細な説明】
【技術分野】
【０００１】
本発明は医療分野、とりわけ歯科用インプラント分野に属する。
本発明は金属製または合成材料製のコアとセラミック製の外側スリーブを有する歯科用インプラントおよびその類似物としての義装具に関するものである。
【背景技術】
【０００２】
骨組織に少なくとも部分的に挿入する歯科用インプラントは従来からある。
これらのインプラントに十分な力学的耐性と患者の生体組織との生体適合性の両方を与えるために、頑丈な金属製コアと生体が同化できるセラミック製のコーティングまたは外側スリーブを組み合わせることが提案されている。
特に、フランス特許第２７７８０９１号（ＢＥＮＨＡＭＯＵ）、ドイツ特許第２４１９０８０号（ＫＩＲＳＣＨＮＥＲ）、フランス特許第２７４５９９８号（ＰＲＯＳＩＳ）、フランス特許第２６９３９００号（ＰＲＯＳＩＳ）、アメリカ特許第４７１３００６号（ＨＡＫＡＭＡＴＳＵＫＡ）、アメリカ特許第５３１０３４３号（ＨＡＳＡＧＡＷＡ）およびヨーロッパ特許第ＥＰ０４０５５５６号（ＴＤＫ）を参照することができる。
【０００３】
しかし、コアとセラミック製外側スリーブの連結には解決すべき問題がある。
第一の技法によれば、この連結は焼成でコアに固定するセラミック結合剤を介してなされる（ドイツ特許第２４１９０８０号）。
第二の技法によれば、この連結は嵌め込み（フランス特許第２７４５９９８号、フランス特許第２６９３９００号）またはねじ止め（アメリカ特許第５３１０３４３号、アメリカ特許第４７１３００６号）によって機械的になされる。
接着によって連結する第三の技法も提案されている（フランス特許第２７７８０９１号）。
【０００４】
概して、得られる連結は強固である。
しかし、強固さのゆえにコアとセラミック製外側層の連結の信頼性およびインプラントの全般的耐性が損なわれがちであることが明らかになった。
さらに、セラミック製外側層とコアが互いに異なる部品であり、それらを組み付けて連結する場合は、セラミック製外側層とコアの位置合わせが難しいという克服すべき問題がある。
嵌め込みによる連結の場合は、連結の強固さに伴う上記の難点がなおさら大きい。
その上、大きな力で嵌め込むと、組み付け部品、特にセラミック製部品に都合の悪い応力が生じて、それが脆弱になる。
【０００５】
ねじ止めによる連結の場合は、ねじ山間の隙間のゆえに上記の位置合わせがなおさら難しくなるので、ＵＳ４７１３００６に記載されているように、隙間を埋める柔軟な中間剤を使用する必要がある。
【特許文献１】フランス特許第２７７８０９１号（接着によって連結する構成）
【発明の開示】
【発明が解決しようとする課題】
【０００６】
本発明の目的は、金属製または合成材料製のコアとセラミック製の外側スリーブをしっかり連結するが、有害な強固さを伴わない該分野の歯科用インプラントまたは義装具を提案することである。
この目的に沿って、コアとセラミック製の外側層を正確に位置合わせできるような連結を提案する。
【課題を解決するための手段】
【０００７】
本発明の独創性は、全般的にいえば、接着によるコアとセラミック製外側スリーブの連結を選択するという点にある。
該外側スリーブはコアとは異なり、スライド嵌め込みによってコアに組み付け、接着によって固定するスリーブである。
該嵌め込みはインプラントが受ける衝撃を吸収し、弾力のある緩衝材の役割を果たす接着剤を挿入するための空間をコアとスリーブの間に確保して行い、該空間はスリーブとコアの相対的可動性を許容できるほどの大きさとし、結果的にコアとセラミック製スリーブの間に隙間が生じないようにする。
また、とりわけ鋳造によってコアとは別に成形したスリーブをコアに固定するので、コアの寸法に見合った寸法のスリーブを得やすく、該空間を容易に確保することができる。
該接着剤挿入空間は、とりわけ、コアとスリーブの対応する側面の間に約８０ミクロンから１５０ミクロンの隙間ができるようにして確保する。
接着剤が金属に接着しやすくなるように、コアに線条を付けるのが好ましい。
好ましくは、Ｕ．Ｖ．Ａ曝露下で重合する、溶剤なし単一成分樹脂の接着剤を使用する。
２５℃での密度が約１．１２ｇ／ｃｍ３で、４０ｍＷ／ｃｍ２の曝露下での凝結時間が約１０秒のチキソトロープ接着剤が特に好ましい。
該接着剤は重合後に約７５Ｄのショア硬度を示し、約−５５℃から＋１３５℃までの温度に耐えられるものとする。
好ましくは、コアの材料はチタンまたは他の金属とし、スリーブの材料はジルコンまたはアルミナとする。
コアは合成材料製であってもよい。
【発明の効果】
【０００８】
この発明によれば、金属製または合成材料製のコアとセラミック製の外側スリーブをしっかり連結し、有害な強固さを伴わないようにした該分野の歯科用インプラントまたは義装具を提供することができる。
【発明を実施するための最良の形態】
【０００９】
本発明の接着によって互いに連結するコアとセラミック製のスリーブを含む歯科用インプラントおよびその類似物を理解しやすくし、本発明の詳細を示すために、以下に添付図面を参照しながら本発明の実施例について説明する。
【実施例１】
【００１０】
図１から図４までは、本発明の実施例１に従って製造された各種歯科用インプラントの半縦断面図である。
即ち、図１は歯科用インプラントの中心線の一方を断面とした説明図、図２は図１と異なるコアからなる歯科用インプラントの中心線の一方を断面とした説明図、図３はコアを覆うようにスリーブを外嵌した歯科用インプラントの中心線の一方を断面とした説明図、図４はコアを覆うようにスリーブを外嵌した図３と異なるコアからなる歯科用インプラントの中心線の一方を断面とした説明図である。
【００１１】
ここで、コア１とセラミック製外側スリーブ２の連結が接着により行われる。
該外側スリーブ２は、コア１とは異なり、スライド嵌め込みによってコア１に組み付け、接着によって固定される。
【００１２】
該嵌め込みは、インプラントが受ける衝撃を吸収し、弾力のある緩衝材の役割を果たす接着剤を挿入するための空間３をコア１とスリーブ２の間に確保して行い、該空間３はスリーブ２とコア１の相対的可動性を許容できるほどの大きさとし、結果的にコア１とセラミック製スリーブ２の間に隙間Ｊが生じないようにする。
【００１３】
また、とりわけ鋳造によってコア１とは別に成形したスリーブ２をコア１に固定するので、コア１の寸法に見合った寸法のスリーブ２を得やすく、該空間３を容易に確保することができる。
【００１４】
該接着剤挿入空間３は、とりわけ、コア１とスリーブ２の対応する側面の間に約８０ミクロンから１５０ミクロンの隙間Ｊができるようにして確保する。
接着剤が金属に接着しやすくなるように、コア１に線条を付けるのが好ましい。
【００１５】
好ましくは、Ｕ．Ｖ．Ａ曝露下で重合する、溶剤なし単一成分樹脂の接着剤を使用する。
２５℃での密度が約１．１２ｇ／ｃｍ３で、４０ｍＷ／ｃｍ２の曝露下での凝結時間が約１０秒のチキソトロープ接着剤が特に好ましい。
該接着剤は重合後に約７５Ｄのショア硬度を示し、約−５５℃から＋１３５℃までの温度に耐えられるものとする。
【００１６】
好ましくは、コア１の材料は、チタンまたは他の金属とし、スリーブ２の材料はジルコンまたはアルミナとする。
コア１は合成材料製であってもよい。
【００１７】
図５および図６は、異なる形状のコアを有する単一成型義装具の半縦断面図である。
その他の主要は構成は前記実施例に準じるので説明を省略する
【実施例２】
【００１８】
図７および図８は、互いに組み付ける二つの部品ａおよびｂからなる本発明の第２実施例に従って製造された各種歯科用義装具の半縦断面図である。
【００１９】
これらの図に示した歯科用インプラントまたは類似用途品は、金属製コア１および少なくとも部分的にコア１を覆うセラミック製外側層２を含んでいる。
セラミック製外側層２は鋳造によって成形し、成形後にコア１の周囲に組み付け、接着によって固定するジルコン製スリーブ２から成る。
【００２０】
コア１とスリーブ２の対応する側面の間に隙間Ｊをあけて、そこに接着剤挿入空間３を確保する。
その他の構成は前記実施例に準じるので説明を省略する。
【図面の簡単な説明】
【００２１】
【図１】実施例１に従って製造された歯科用インプラントの中心線の一方を断面とした説明図である。
【図２】実施例１に従って製造された、図１と異なるコアからなる歯科用インプラントの中心線の一方を断面とした説明図である。
【図３】実施例１に従って製造された、コアを覆うようにスリーブを外嵌した歯科用インプラントの中心線の一方を断面とした説明図である。
【図４】実施例１に従って製造された、コアを覆うようにスリーブを外嵌した図３と異なるコアからなる歯科用インプラントの中心線の一方を断面とした説明図である。
【図５】単一成型義装具の中心線の一方を断面とした説明図である。
【図６】図１と異なる中空部を有するコアからなる単一成型義装具の中心線の一方を断面とした説明図である。
【図７】実施例２に従って製造された歯科用義装具の中心線の一方を断面とした説明図である。
【図８】実施例２に従って製造された図７と異なるコアからなる歯科用義装具の中心線の一方を断面とした説明図である。
【符号の説明】
【００２２】
１  コア
２  スリーブ、外側層
３  接着剤挿入用の空間
Ｊ  隙間（コアと外側スリーブの対応する側面の間）
【図１】
2005523735.tif 000003
【図２】
2005523735.tif 000004
【図３】
2005523735.tif 000005
【図４】
2005523735.tif 000006
【図５】
2005523735.tif 000007
【図６】
2005523735.tif 000008
【図７】
2005523735.tif 000009
【図８】
2005523735.tif 000010
【国際調査報告】
2005523735.tif 000011
2005523735.tif 000012
2005523735.tif 000013
2005523735.tif 000014